(57)【要約】【課題】  成形品から基体シートを剥離するとき部分マット層が飛散せず、かつ、表面強度の高い成形品を得る。【解決手段】  部分マットハードコート転写材が、剥離性を有する基体シート上に、活性エネルギー線硬化性樹脂からなるハードコート層、マット剤を分散させた水溶性樹脂からなる微細な凹凸を有する部分マット層、接着層が少なくとも順次積層されている。【選択図】    図１
2008080584.tif 000002
【特許請求の範囲】
【請求項１】
剥離性を有する基体シート上に、活性エネルギー線硬化性樹脂からなるハードコート層、マット剤を分散させた水溶性樹脂からなる微細な凹凸を有する部分マット層、接着層が少なくとも順次積層されていることを特徴とする部分マットハードコート転写材。
【請求項２】
剥離性を有し、活性エネルギー線硬化性樹脂からなるハードコート層を予め塗工してある基体シート上に、マット剤を分散させた水溶性樹脂からなる微細な凹凸を有する部分マット層、接着層が少なくとも積層されていることを特徴とする部分マットハードコート転写材。
【請求項３】
水溶性樹脂が、ポリアクリル酸ソーダ、ポリビニルピロリドンまたはポリビニルアルコールのいずれかである請求項１または請求項２に記載の部分マットハードコート転写材。
【請求項４】
ハードコート層と接着層、あるいは部分マット層と接着層との間に絵柄層を有する請求項１〜３のいずれかに記載の部分マットハードコート転写材。
【請求項５】
基体シートがヘアライン加工された請求項１〜４のいずれかに記載の部分マットハードコート転写材。
【請求項６】
請求項１〜５のいずれかに記載の部分マットハードコート転写材を成形品表面に接着し、基体シートを剥離した後、部分マット層の水溶性樹脂および部分マット層に接触する部分のハードコート層を水洗除去し、次いで活性エネルギー線を照射することを特徴とする部分マットハードコート成形品の製造方法。
【請求項７】
請求項１〜５のいずれかに記載の部分マットハードコート転写材を射出成形用金型内に挟み込み、キャビティ内に成形樹脂を射出し、射出成形品を得るのと同時にその表面に転写材を接着し、型開きして成形品を取りだし、基体シートを剥離した後、部分マット層の水溶性樹脂および部分マット層と接触する部分のハードコート層を水洗除去し、次いで活性エネルギー線を照射することを特徴とする部分マットハードコート成形品の製造方法。
【請求項８】
請求項１〜５のいずれかに記載の部分マットハードコート転写材を成形品表面に接着し、基体シートを剥離した後、活性エネルギー線を照射し、次いで部分マット層の水溶性樹脂および部分マット層に接触する部分のハードコート層を水洗除去することを特徴とする部分マットハードコート成形品の製造方法。
【請求項９】
請求項１〜５のいずれかに記載の部分マットハードコート転写材を射出成形用金型内に挟み込み、キャビティ内に成形樹脂を射出し、射出成形品を得るのと同時にその表面に転写材を接着し、型開きして成形品を取りだし、基体シートを剥離した後、活性エネルギー線を照射し、次いで部分マット層の水溶性樹脂および部分マット層と接触する部分のハードコート層を水洗除去することを特徴とする部分マットハードコート成形品の製造方法。
【発明の詳細な説明】
【技術分野】
【０００１】
本発明は、部分的にマット部分を有しかつ表面強度の高い成形品を得ることができる部分マットハードコート転写材と部分マットハードコート成形品の製造方法に関する。 
【背景技術】
【０００２】
従来より、家電製品、化粧品容器、雑貨品などの表面を装飾する方法として、転写法がある。転写法とは、基体シート上に、剥離層、絵柄層、接着層などからなる転写層を形成した転写材を用い、加熱加圧して転写層を被転写物に密着させた後、基体シートを剥離して、被転写物面に転写層のみを転移して装飾を行う方法である。表面強度の高い装飾成形品を得るための転写材としては、剥離性を有する基体シート上に、活性エネルギー線硬化性樹脂組成物からなるハードコート層を形成し、さらにその上に絵柄層、接着層などを形成したものがあった。
【０００３】
そして、表面強度が高く、表面が部分的にマット状の装飾成形品を得るための部分マットハードコート転写材として、先に印刷した部分マット層のパターンと後に印刷するハードコート層以降、特に絵柄層のパターンとを一致させるため、部分マット層からハードコート層、絵柄層までを一連の印刷機で印刷するいわゆるインライン印刷で部分マットハードコート転写材を製造する技術が開発された（特許文献１参照）。この技術は、剥離性を有する基体シート上に、マット材を分散させた水溶性樹脂からなる微細な凹凸を有する部分マット層、活性化エネルギー線硬化性樹脂からなるハードコート層、接着層が少なくとも積層されているように転写材を構成し、同転写材を射出成形用金型に挟み込み、キャビティ内に成形樹脂を射出し、射出成形品を得るのと同時にその表面に転写材を接着し、型開きして成形品を取り出し、基体シートを剥離した後、活性エネルギー線を照射し、次いでハードコート層表面に残留した部分マット層の水溶性樹脂を水洗除去するものである。
【０００４】
【特許文献１】特開２００１−２６０５９６号公報
【発明の開示】
【発明が解決しようとする課題】
【０００５】
しかし、特許文献１の部分マットハードコート転写材には、１．特に成形同時加飾法において、金型内で成形品から基体シートを剥離するとき、部分マット層４がいわゆる箔バリとして金型内部で飛散して、その直後に形成された成形品の内部に部分マット層の細かい破片が混入してしまう（図５参照）、また、２．ハードコート層をインライン印刷で形成する際、乾燥速度を早めるためにハードコート層の膜厚が約２μｍ程度にしか厚くできないため十分な強度を得ることが困難である、という問題がある。
【０００６】
したがって、本発明は、上記のような問題点を解消し、成形品から基体シートを剥離するとき部分マット層が飛散することがなく、ハードコート層に十分な強度を得ることができる、部分マットハードコート転写材と部分マットハードコート成形品の製造方法を提供することを目的とする。
【課題を解決するための手段】
【０００７】
本発明は前記目的を達成するため、以下のように構成している。
【０００８】
本発明の部分マットハードコート転写材は、剥離性を有する基体シート上に、活性エネルギー線硬化性樹脂からなるハードコート層、マット剤を分散させた水溶性樹脂からなる微細な凹凸を有する部分マット層、接着層が少なくとも順次積層されているように構成した。
【０００９】
本発明の部分マットハードコート転写材は、剥離性を有し、活性エネルギー線硬化性樹脂からなるハードコート層を予め塗工してある基体シート上に、マット剤を分散させた水溶性樹脂からなる微細な凹凸を有する部分マット層、接着層が少なくとも積層されているように構成した。
【００１０】
また、上記構成において、水溶性樹脂が、ポリアクリル酸ソーダ、ポリビニルピロリドンまたはポリビニルアルコールのいずれかであるように構成した。
【００１１】
また、上記各構成において、ハードコート層と接着層、あるいは部分マット層と接着層との間に絵柄層を有するように構成した。
【００１２】
また、上記各構成において、基体シートがヘアライン加工されたように構成した。
【００１３】
本発明の部分マットハードコート成形品の製造方法は、上記部分マットハードコート転写材を成形品表面に接着し、基体シートを剥離した後、部分マット層の水溶性樹脂および部分マット層に接触する部分のハードコート層を水洗除去し、次いで活性エネルギー線を照射するように構成した。
【００１４】
本発明の部分マットハードコート成形品の製造方法は、上記部分マットハードコート転写材を射出成形用金型内に挟み込み、キャビティ内に成形樹脂を射出し、射出成形品を得るのと同時にその表面に転写材を接着し、型開きして成形品を取りだし、基体シートを剥離した後、部分マット層の水溶性樹脂および部分マット層と接触する部分のハードコート層を水洗除去し、次いで活性エネルギー線を照射するように構成した。
【００１５】
本発明の部分マットハードコート成形品の製造方法は、上記部分マットハードコート転写材を成形品表面に接着し、基体シートを剥離した後、活性エネルギー線を照射し、次いで部分マット層の水溶性樹脂および部分マット層に接触する部分のハードコート層を水洗除去するように構成した。
【００１６】
本発明の部分マットハードコート成形品の製造方法は、上記部分マットハードコート転写材を射出成形用金型内に挟み込み、キャビティ内に成形樹脂を射出し、射出成形品を得るのと同時にその表面に転写材を接着し、型開きして成形品を取りだし、基体シートを剥離した後、活性エネルギー線を照射し、次いで部分マット層の水溶性樹脂および部分マット層と接触する部分のハードコート層を水洗除去するように構成した。
【発明の効果】
【００１７】
本発明の部分マットハードコート転写材と部分マットハードコート成形品の製造方法は、以上のとおりの構成を有するので、次のような優れた効果を有する。
【００１８】
すなわち、本発明の部分マットハードコート転写材は、剥離性を有する基体シート上に、活性エネルギー線硬化性樹脂からなるハードコート層、マット剤を分散させた水溶性樹脂からなる微細な凹凸を有する部分マット層、接着層が少なくとも順次積層されている。したがって、成形品から基体シートを剥離する際、成形品の表面にはハードコート層が部分マット層を覆っているので、部分マット層が箔バリとして飛散することはない。また、ハードコート層、部分マット層、接着層を順次インラインで形成すると、各層を別工程で形成するより工程数が少なくコストの面で有利である。
【００１９】
また、本発明の部分マットハードコート転写材は、剥離性を有し、活性エネルギー線硬化性樹脂からなるハードコート層を予め塗工してある基体シート上に、マット剤を分散させた水溶性樹脂からなる微細な凹凸を有する部分マット層、接着層が少なくとも積層されている。したがって、成形品から基体シートを剥離する際に部分マット層が箔バリとして飛散しない。また、本発明においては、ハードコート層をインライン印刷で形成する場合とは異なり、乾燥速度を早めるためにハードコート層の膜厚が約２μｍ程度までにしか厚くできないという制約を受けることがないので、ハードコート層を予めオフラインで厚く形成することによってハードコート層に十分な強度を持たせることができる。
【００２０】
また、本発明の部分マットハードコート転写材に絵柄層を備える場合は、部分マット層と絵柄層とをインライン印刷で形成できるので、部分マット層のパターンと絵柄層のパターンとを一致させることができる。
【００２１】
また、本発明の部分マットハードコート転写材の基体シートがヘアライン加工された場合は、基体シートのヘアライン形状の凹凸に部分マット層が吸収されてしまうことがなく、ヘアライン部分とマット部分とを確実に形成することができる。
【発明を実施するための最良の形態】
【００２２】
以下、図面を参照しながら本発明の最良の実施形態を説明する。
【００２３】
図１は本発明の部分マットハードコート転写材の一実施例を示す断面図、図２及び図３は本発明の部分マットハードコート成形品の製造方法の工程の一実施例を示す断面図、図４は本発明の部分マットハードコート成形品の製造方法の一実施例によって得られた成形品を示す断面図、図５は従来技術の部分マットハードコート成形品の製造方法の工程の一実施例を示す断面図、図６は本発明の部分マットハードコート成形品の製造方法の別の実施例によって得られた成形品を示す断面図である。図中、１は部分マットハードコート転写材、２は基体シート、３はハードコート層、４は部分マット層、５は絵柄層、６は接着層、７は離型層、８はアンカー層、９は金属薄膜層、１０は成形品をそれぞれ示す。
【００２４】
本発明の部分マットハードコート転写材１は、剥離性を有する基体シート２上に、活性エネルギー線硬化性樹脂からなるハードコート層３、マット剤を分散させた水溶性樹脂からなる微細な凹凸を有する部分マット層４、接着層６が少なくとも積層されているものである（図１参照）。
【００２５】
基体シート２の材質としては、ポリプロピレン系樹脂、ポリエチレン系樹脂、ポリアミド系樹脂、ポリエステル系樹脂、アクリル系樹脂、ポリ塩化ビニル系樹脂などの樹脂シート、アルミニウム箔、銅箔などの金属箔、グラシン紙、コート紙、セロハンなどのセルロース系シート、あるいは以上の各シートの複合体など、通常の転写材の基体シートとして用いるものを使用することができる。また、基体シート２の剥離性を高めるために、基体シート２上に離型層７を形成してもよい。離型層７としては、アミノアルキッド系樹脂、エポキシ系樹脂、メラミン系樹脂、尿素系樹脂、ポリウレタン系樹脂、ポリエステル系樹脂、フェノール系樹脂等、あるいはこれらの混合樹脂などを用いることができる。離型層７を形成する方法としては、グラビアコート法、ロールコート法、コンマコート法、リップコート法などのコート法、グラビア印刷法、スクリーン印刷法などの印刷法がある。また、離型層７を形成する際、基体シート２表面にコロナ処理や易接着処理をすることもできる。
【００２６】
ハードコート層３は通常、基体シート２または離型層７上の一面に形成する。ハードコート層３は、転写後に基体シート２を剥離した際に、基体シート２から剥離して転写層の最上層となる層である。ハードコート層３としては、紫外線や電子線等で硬化する活性エネルギー線硬化性樹脂を用いる。ハードコート層３の形成方法としては、グラビアコート法、ロールコート法、コンマコート法、リップコート法などのコート法、グラビア印刷法、スクリーン印刷法などの印刷法がある。ハードコート層３の厚みとしては、２〜１５μｍが好ましい。ハードコート層３の厚みが２μｍ未満だと、ハードコートの耐擦傷性、耐摩擦性、耐溶剤性の性能に問題が生じ、１５μｍを超えると後述する部分マット層４を水洗できない問題が生じるからである。また、基体シート２にヘアライン加工を施した後、直接基体シート２にハードコート層３を形成することにより、ハードコート層３にヘアラインの凹凸形状を施してもよい。
【００２７】
部分マット層４は、ハードコート層３上に形成する。部分マット層４は被転写体の表面に微細な凹凸を形成して部分的にマット状にする層であり、基体シート２の剥離後、例えば超音波洗浄などの水洗によって部分マット層４と接触する部分のハードコート層３とともに除去される層である。部分マット層４としては、ポリアクリル酸ソーダ、ポリビニルピロリドン、ポリビニルアルコールなどの水溶性樹脂に、マット剤を分散させたものを用いる。マット剤としては、酸化珪素、酸化チタン、カーボンブラック、沈降性バリウム、炭酸カルシウム、酸化カルシウム、タルク等を成分とする無機顔料や、フタロシアン、ジオキサジン、アントラキノン系などの有機顔料を用いる。部分マット層４は、表現したいマット感に応じてマット剤の量や粒径を調整し、グロス値１７５未満とする。グロス値が１７５以上だと目視で艶に見えてマット感を呈さない。
【００２８】
部分マット層４の形成方法としては、グラビア印刷法、スクリーン印刷法、オフセット印刷法などの印刷法がある。部分マット層の厚みは０．５μｍ〜１０μｍとする。０．５μｍ未満であれば、二次元や三次元形状に転写したり成形同時転写したりする際に、基体シート２が伸ばされるので、その部分で部分マット層が剪断される可能性があり、マット感を喪失するおそれがある。また、１０μｍを越えると、二次元や三次元形状に転写したり成形同時転写したりする際に、基体シート２の伸びに追随できず部分マット層自体にクラックを生じてしまう。また、部分マット層４の厚みに応じてマット剤を多量に使用することもあるため、部分マット層４の厚みが厚くなるとコスト高となる。より好ましい部分マット層４の厚みは１〜５μｍである。
【００２９】
このように構成することによって、後述の絵柄層５を形成する場合においても、ハードコート層をインライン印刷で部分マット層と同時に形成する必要はない。したがって、ハードコート層を予めオフラインで厚く形成することによりハードコート層に十分な強度を持たせることができる。また、成形品の表面にはハードコート層が部分マット層を覆っているので、成形品から基体シートを剥離する際に部分マット層が箔バリとして飛散してしまうことはない。
【００３０】
また、必要に応じて、ハードコート層３と後述の接着層６との間、あるいは部分マット層４と接着層６との間に絵柄層５を形成してもよい。絵柄層５は、ハードコート層３あるいは部分マット層４の上に、通常は印刷層として形成する。印刷層の材質としては、ポリビニル系樹脂、ポリアミド系樹脂、ポリアクリル系樹脂、ポリウレタン系樹脂、ポリビニルアセタール系樹脂、ポリエステルウレタン系樹脂、セルロースエステル系樹脂、アルキッド樹脂などの樹脂をバインダーとし、適切な色の顔料または染料を着色剤として含有する着色インキを用いるとよい。また、金属発色させる場合には、アルミニウム、チタン、ブロンズ等の金属粒子やマイカに酸化チタンをコーティングしたパール顔料を用いることもできる。印刷層の形成方法としては、オフセット印刷法、グラビア印刷法、スクリーン印刷法などの通常の印刷法などを用いるとよい。特に、多色刷りや階調表現を行うには、オフセット印刷法やグラビア印刷法が適している。また、単色の場合には、グラビアコート法、ロールコート法、コンマコート法などのコート法を採用することもできる。印刷層は、厚さ０．５〜３０μｍに形成するとよい。印刷層は、表現したい絵柄に応じて、全面的に設ける場合や部分的に設ける場合もある。また、ハードコート層との密着性を向上させるために、印刷層とハードコート層との間にアンカー層を設けてもよい。アンカー層の材質としては、二液硬化性ウレタン系樹脂、熱硬化ウレタン系樹脂、メラミン系樹脂やエポキシ系樹脂等の熱硬化性樹脂、塩化ビニル共重合体樹脂等の熱可塑性樹脂を使用するとよい。アンカー層の形成方法としては、グラビアコート法、ロールコート法、コンマコート法などのコート法、グラビア印刷法、スクリーン印刷法などの印刷法がある。
【００３１】
このように構成することによって、部分マット層４と絵柄層５とをインライン印刷によって連続的に形成することができるので、部分マット層のパターンと絵柄層のパターンとを一致させることができる。
【００３２】
また、絵柄層５は、金属薄膜層９からなるもの、あるいは印刷層と金属薄膜層との組み合わせからなるものでもよい（図１〜図３参照）。金属薄膜層９は、絵柄層５として金属光沢を表現するためのものであり、真空蒸着法、スパッターリング法、イオンプレーティング法、鍍金法などで形成する。また、金属箔を使用してもよい。表現したい金属光沢色に応じて、アルミニウム、ニッケル、金、白金、クロム、鉄、銅、スズ、インジウム、銀、チタニウム、鉛、亜鉛などの金属、これらの合金または化合物を使用する。
【００３３】
また、金属薄膜層９を設ける際に、他の転写層と金属薄膜層９との密着性を向上させるために、前アンカー層や後アンカー層などのアンカー層８を設けてもよい。アンカー層８の材質としては、二液硬化性ウレタン系樹脂、熱硬化ウレタン系樹脂、メラミン系樹脂やエポキシ系樹脂等の熱硬化性樹脂、塩化ビニル共重合体樹脂等の熱可塑性樹脂を使用するとよい。アンカー層８の形成方法としては、グラビアコート法、ロールコート法、コンマコート法などのコート法、グラビア印刷法、スクリーン印刷法などの印刷法がある。
【００３４】
接着層６は、成形品表面に上記の各層を接着するものである。接着層６は、接着させたい部分に形成する。すなわち、接着させたい部分が全面的なら、絵柄層５上に接着層６を全面的に形成する。また、接着させたい部分が部分的なら、絵柄層５上に接着層６を部分的に形成する。接着層６としては、成形品の素材に適した感熱圧接着性を有する樹脂を適宜使用する。たとえば、成形品または成形樹脂の材質がアクリル系樹脂の場合はアクリル系樹脂を用いるとよい。また、成形品または成形樹脂の材質がポリフェニレンオキシド・ポリスチレン系樹脂、ポリカーボネート系樹脂、スチレン共重合体系樹脂、ポリスチレン系ブレンド樹脂の場合は、これらの樹脂と親和性のあるアクリル系樹脂、ポリスチレン系樹脂、ポリアミド系樹脂などを使用すればよい。さらに、成形品または成形樹脂の材質がポリエチレン系樹脂、ポリプロピレン系樹脂の場合は、塩素化ポリオレフィン系樹脂、塩素化エチレン−酢酸ビニル共重合体樹脂、環化ゴム、クマロンインデン樹脂が使用可能である。接着層６の形成方法としては、グラビアコート法、ロールコート法、コンマコート法などのコート法、グラビア印刷法、スクリーン印刷法、オフセット印刷法などの印刷法がある。
【００３５】
転写層の構成は、上記した態様に限定されるものではなく、たとえば、絵柄層５の材質として成形品との接着性に優れたものを使用する場合には、接着層６を省略することができる。
【００３６】
また、成形品の地模様や透明性を活かしつつ、マット感をもたせた転写品を得る場合には、基体シート２の上に、ハードコート層３、部分マット層４および接着層６を形成して絵柄層５等を省略することもできる。
【００３７】
成形品としては、樹脂成形品、ゴム製品、金属製品、木工品、ガラス製品、陶磁器製品もしくは各種材質からなる複合製品などを挙げることができる。成形品は、透明、半透明、不透明のいずれでもよい。また、成形品は、着色されていても、着色されていなくてもよい。樹脂としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリエチレンテレフタレート樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。さらに、ガラス繊維や無機フィラーなどの補強材を添加した複合樹脂も使用できる。
【００３８】
前記した層構成の部分マットハードコート転写材１を用い、転写法を利用して成形品面に装飾を行う方法について説明する。
【００３９】
まず、成形品表面に、部分マットハードコート転写材１の接着層６側を密着させる。次に、シリコンラバーなどの耐熱ゴム状弾性体を備えたロール転写機、アップダウン転写機、真空プレス転写機などの転写機を用い、温度８０〜２６０℃程度の条件に設定した耐熱ゴム状弾性体を介して転写材の基体シート２側から熱と圧力とを加える。こうすることにより、接着層６が成形品表面１０に接着する。
【００４０】
次いで、冷却後に基体シート２を剥がすと、基体シート２または離型層７と、ハードコート層３との境界面で剥離が起こり、転写が完了する（図２参照）。
【００４１】
次いで、部分マット層４の水溶性樹脂および部分マット層４に接触する部分のハードコート層３を水洗除去する（図３参照）。水洗は、水温２０〜４０℃の水でスプレーもしくはシャワー洗浄を行なった後、スポンジなどの柔軟な洗浄器具を含水させて擦り洗いを行なう方法でもよいし、超音波洗浄を用いてもよい。水洗後、成形品を４０〜６０℃の乾燥炉で乾燥し、成形品表面の水分を揮発させてもよい。このときの乾燥時間は３０秒〜３０分である。作業効率を考えると、３０〜６０秒が望ましい。
【００４２】
最後に、活性エネルギー線を照射してハードコート層３を架橋硬化させることによって部分マットハードコート成形品を得ることができる。活性エネルギー線としては、紫外線などを用い、４００〜４０００ｍＪ／ｃｍ２程度の条件で照射するとよい。
【００４３】
上述のように、ハードコート層３が未硬化のうちに部分マット層４を水洗除去するのが基本であるが、水洗除去の際にハードコート層３が流れてしまってハードコート層３の厚みが薄くなってしまうという問題が起こりうる。そこで、部分マット層４を水洗除去する際の洗浄力とハードコート層３の未硬化時の耐水力とのバランスによっては、ハードコート層３が水洗によって流れてしまわないように活性エネルギー線を照射してハードコート層３を架橋硬化させてから、部分マット層４の水溶性樹脂および部分マット層４に接触する部分のハードコート層３を水洗除去する工程としてもよい。
【００４４】
また、被転写物が樹脂成形品である場合に、転写法をより合理的に行う方法として、成形同時転写法がある。部分マットハードコート転写材１を用い、成形同時転写法を利用して被転写物である樹脂成形品の面に装飾を行う方法について説明する。
【００４５】
まず、可動型と固定型とからなる成形用金型内に部分マットハードコート転写材１を送り込む。その際、枚葉の転写材を１枚ずつ送り込んでもよいし、長尺の転写材の必要部分を間欠的に送り込んでもよい。
【００４６】
成形用金型を閉じた後、ゲートから溶融樹脂を金型内に射出充満させ、成形品を形成するのと同時にその面に転写材を接着させる。冷却固化後、成形用金型を開いて成形品を取り出す。
【００４７】
次いで、冷却後に基体シート２を剥がすと、基体シート２または離型層７と、ハードコート層３との境界面で剥離が起こり、転写が完了する（図２参照）。
【００４８】
次いで、部分マット層４の水溶性樹脂および部分マット層４に接触する部分のハードコート層３を水洗除去する（図３参照）。
【００４９】
最後に、活性エネルギー線を照射してハードコート層３を架橋硬化させることによって、部分マットハードコート成形品を得ることができる。
【００５０】
上述のように、ハードコート層３が未硬化のうちに部分マット層４を水洗除去するのが基本であるが、水洗除去の際にハードコート層３が流れてしまってハードコート層３の厚みが薄くなってしまうという問題が起こりうる。そこで、部分マット層４を水洗除去する際の洗浄力とハードコート層３の未硬化時の耐水力とのバランスによっては、ハードコート層３が水洗によって流れてしまわないように活性エネルギー線を照射してハードコート層３を架橋硬化させてから、部分マット層４の水溶性樹脂および部分マット層４に接触する部分のハードコート層３を水洗除去する工程としてもよい。
【実施例１】
【００５１】
厚さ３８μｍのポリエチレンテレフタレートフィルムに離型処理を施したものを基体シートとし、基体シートにオフラインでウレタンアクリレートタイプの紫外線硬化型インキをマイクログラビア印刷でコーティングし、１５０℃の乾燥フードを通して指触乾燥させて厚さ５μｍのハードコート層を形成した。
【００５２】
続いて、次の各層をインライン印刷により連続して形成することにより、携帯電話の窓部パネル用の部分マットハードコート転写材を作製した。
【００５３】
まず、アクリル酸ソーダ樹脂にシリカ粒子を添加したインキを用いて部分的にグラビア印刷し、８０℃の乾燥フードを通して部分マット層を形成した。
【００５４】
続いて、着色剤を含むアクリル樹脂およびビニル樹脂からなるインキをグラビア印刷し、８０℃の乾燥フードを通して絵柄層を形成した。
【００５５】
最後に、塩化ビニル酢酸ビニル共重合体樹脂からなるインキをグラビア印刷し、８０℃の乾燥フードを通して接着層を形成した。
【００５６】
このような部分マットハードコート転写材を射出成形用金型に固定し、型締めしてアクリル樹脂を射出した。冷却後、型開きし、部分マットハードコート転写材の基体シートを剥離した。
【００５７】
水温５５℃の温水中で１５分間超音波洗浄による水洗後、４０℃の温風により１０分間乾燥したところ、成形品表面の部分マット層および部分マット層に接触する部分のハードコート層がきれいに除去された。
【００５８】
成形品表面に接着した転写層に高圧水銀灯を用いて照射量が１０００ｍＪ／ｃｍ２となるように照射距離３ｃｍで７秒間紫外線を照射し、ハードコート層を架橋硬化させたところ、表面に部分マットが形成された成形品を得た（図４参照）。成形品を得るまでの途中、成形品から基体シートを剥離する際に部分マット層が飛散することはなかった。
【００５９】
このようにして得られた部分マットハードコート成形品は、表面にマット部分が確実に形成され、かつ、表面の耐擦傷性、耐摩擦性、耐溶剤性に優れたものであった。また、成形品の部分マットと絵柄との位置ずれもなかった。
【００６０】
＜比較例＞
厚さ３８μｍのポリエチレンテレフタレートフィルムに離型処理を施したものを基体シートとし、次の各層をインライン印刷により連続して形成することにより、携帯電話の窓部パネル用の部分マットハードコート転写材を作製した。
【００６１】
まず、アクリル酸ソーダ樹脂にシリカ粒子を添加したインキを用いて部分的にグラビア印刷し、８０℃の乾燥フードを通して部分マット層を形成した。
【００６２】
続いて、ウレタンアクリレートタイプの紫外線硬化型インキをグラビア印刷し、８０℃の乾燥フードを通して厚さ２μｍのハードコート層を形成した。
【００６３】
続いて、着色剤を含むアクリル樹脂およびビニル樹脂からなるインキをグラビア印刷し、８０℃の乾燥フードを通して絵柄層を形成した。
【００６４】
最後に、塩化ビニル酢酸ビニル共重合体樹脂からなるインキをグラビア印刷し、８０℃の乾燥フードを通して接着層を形成した。
【００６５】
このような部分マットハードコート転写材を射出成形用金型に固定し、型締めしてアクリル樹脂を射出した。冷却後、型開きして基体シートを成形品から剥離する際に部分マット層がいわゆる箔バリとして飛散してしまい、成形作業に支障をきたした（図５参照）。
【００６６】
成形品表面に接着した転写層に高圧水銀灯を用いて照射量が１０００ｍＪ／ｃｍ２となるように照射距離３ｃｍで７秒間紫外線を照射した。
【００６７】
水温５５℃の温水中で１５分間超音波洗浄による水洗後、４０℃の温風により１０分間乾燥したところ、ハードコート層表面に残留した部分マット層がきれいに除去され、部分マットハードコート成形品が得られた。
【００６８】
このようにして得られた部分マットハードコート成形品は、表面にマット部分が確実に形成され、また、成形品の部分マットと絵柄との位置ずれもなかったが、表面の耐擦傷性、耐摩擦性、耐溶剤性については、実施例１の部分マットハードコート成形品ほどの強度は得られなかった。
【実施例２】
【００６９】
厚さ３８μｍのポリエチレンテレフタレートフィルムにヘアライン加工を施したものを基体シートとし、基体シートのヘアライン加工面にオフラインでウレタンアクリレートタイプの紫外線硬化型インキをマイクログラビア印刷でコーティングし、８０℃の乾燥フードを通して指触乾燥させて厚さ５μｍのハードコート層を形成したこと以外は実施例１と同様にして、携帯電話の裏面パネル用の部分ヘアライン付き部分マットハードコート転写材を作製した。
【００７０】
このような部分ヘアライン付き部分マットハードコート転写材を用いて実施例１と同様に成形同時加飾法で得られた成形品の部分マット層を水洗した後、ヘアライン加工が施されたハードコート層を架橋硬化させたところ、表面に部分ヘアラインおよび部分マットが形成された成形品を得た（図６参照）。成形品を得るまでの途中、成形品から基体シートを剥離する際に部分マット層が飛散することはなかった。
【００７１】
このようにして得られた部分ヘアライン付き部分マットハードコート成形品は、表面にヘアライン部およびマット部分が確実に形成され、かつ、表面の耐擦傷性、耐摩擦性、耐溶剤性に優れたものであった。また、成形品の部分マットと絵柄との位置ずれもなかった。
【図面の簡単な説明】
【００７２】
【図１】本発明の部分マットハードコート転写材の一実施例を示す断面図である。
【図２】本発明の部分マットハードコート成形品の製造方法の工程の一実施例を示す断面図である。
【図３】本発明の部分マットハードコート成形品の製造方法の工程の一実施例を示す断面図である。
【図４】本発明の部分マットハードコート成形品の製造方法の一実施例によって得られた成形品を示す断面図である。
【図５】従来技術の部分マットハードコート成形品の製造方法の工程の一実施例を示す断面図である。
【図６】本発明の部分マットハードコート成形品の製造方法の別の実施例によって得られた成形品を示す断面図である。
【符号の説明】
【００７３】
１  部分マットハードコート転写材
２  基体シート
３  ハードコート層
４  部分マット層
５  絵柄層
６  接着層
７  離型層
８  アンカー層
９  金属薄膜層
１０  成形品
【図１】
2008080584.tif 000003
【図２】
2008080584.tif 000004
【図３】
2008080584.tif 000005
【図４】
2008080584.tif 000006
【図５】
2008080584.tif 000007
【図６】
2008080584.tif 000008